СПОСОБ ПОЛУЧЕНИЯ ТВЕРДЫХ ПОЛИМЕРНЫХ МАТЕРИАЛОВ

1. Способ получения твердых полимерных материалов, не содержащих вспомогательных эмульгаторов, из полимерных латексов (дисперсий), отличающийся тем, что исходный рН дисперсии полимеров, превышающий 9, путем добавления газообразного диоксида углерода доводят до значения рН 6-9, и дисперсию полимеров коагулируют сдвигом и/или вымораживанием.
2. Способ по п.1, отличающийся тем, что задаваемое значение рН находится между 7 и 8.
3. Способ по п.2, отличающийся тем, что дисперсия полимеров - это анионно-стабилизированная дисперсия полихлоропренов, в которой доля полимеризованного хлоропрена в твердом веществе всей дисперсии >50%.
4. Способ по п.2 или 3, отличающийся тем, что полимерную дисперсию получают путем непрерывной полимеризации хлоропрена без добавления вспомогательных эмульгаторов.
5. Способ по п.4, отличающийся тем, что введение подходящих количеств диоксида углерода в поток латекса осуществляют непрерывным способом.
6. Способ по п.5, отличающийся тем, что ввод диоксида углерода в дисперсию полимеров регулируют так, чтобы выход диоксида углерода на реакцию нейтрализации был >20%, предпочтительно >40%, особо предпочтительно >50%.
7. Способ по п.6, отличающийся тем, что ввод осуществляют при локальном давлении в месте ввода <80 бар, предпочтительно <60 бар, особо предпочтительно <20 бар.
8. Не содержащие вспомогательных эмульгаторов твердые полимерные материалы, получаемые по одному из вышеуказанных пунктов.
9. Не содержащие вспомогательных эмульгаторов твердые полимерные материалы по п.8, отличающиеся тем, что они содержат остаточные карбонаты натрия и калия в количествах <5 г, предпочтительно <2 г, особо предпочтительно <1 г на кг твердого полимерного материала.
10. Не содержащие вспомогательных эмульгаторов твердые полимерные материалы по п.8, отличающиеся тем, что они содержат карбонат натрия и карбонат калия в суммарном количестве от >5 до <20000 частей на млн. относительно полученного твердого полимерного материала.
11. Применение не содержащих вспомогательных эмульгаторов полимеров по п.9 или 10 для получения вулканизатов каучука и клеящих веществ.